(57)【要約】【課題】フェライト系ステンレス鋼の加工性と高温強度を改善する。【解決手段】本発明による加工性と高温強度に優れたフェライト系ステンレス鋼は、重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りはＦｅおよび不可避な不純物からなり、平均直径０．５μｍ以下の析出物の個数が１０５個／ｍｍ２以下である。【選択図】図１
2022501505.tif 000002
【特許請求の範囲】
【請求項１】
重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りはＦｅおよび不可避な不純物からなり、
平均直径０．５μｍ以下の析出物の個数が１０５個／ｍｍ２以下であることを特徴とする加工性と高温強度に優れたフェライト系ステンレス鋼。
【請求項２】
前記析出物は、ラーベス相（Ｌａｖｅｓ  Ｐｈａｓｅ）を含み、
前記ラーベス相の析出物は、Ｍｏラーベス相析出物、Ｎｂラーベス相析出物およびＷラーベス相析出物を含むことを特徴とする請求項１に記載の加工性と高温強度に優れたフェライト系ステンレス鋼。
【請求項３】
前記析出物の総重量に対して、Ｗの重量比は、２０％未満であることを特徴とする請求項１に記載の加工性と高温強度に優れたフェライト系ステンレス鋼。
【請求項４】
前記ステンレス鋼は、
２５℃伸び率が２７％以上であり、９００℃引張強度が４５ＭＰａ以上であることを特徴とする請求項１に記載の加工性と高温強度に優れたフェライト系ステンレス鋼。
【請求項５】
重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りがＦｅおよび不可避な不純物からなるスラブを再加熱して粗圧延する段階と、
粗圧延バーを仕上げ圧延する段階と、
仕上げ圧延された熱延鋼板を巻き取る段階と、を含み、
前記粗圧延バーを仕上げ圧延開始前の維持時間（秒）が、下記式（１）を満たすことを特徴とする加工性と高温強度に優れたフェライト系ステンレス鋼の製造方法。
（１）８，０００／（ＲＨＴ−１，０００）≦維持時間≦１２０
（ここで、ＲＨＴは、再加熱温度（℃）である）
【請求項６】
前記再加熱温度は、１，１００〜１，３００℃であることを特徴とする請求項５に記載の加工性と高温強度に優れたフェライト系ステンレス鋼の製造方法。
【請求項７】
前記粗圧延は、
最後２パスの総圧下率が５０％以上であることを特徴とする請求項５に記載の加工性と高温強度に優れたフェライト系ステンレス鋼の製造方法。
【請求項８】
前記巻き取り温度は、５００〜７００℃であることを特徴とする請求項５に記載の加工性と高温強度に優れたフェライト系ステンレス鋼の製造方法。
【発明の詳細な説明】
【技術分野】
【０００１】
本発明は、加工性と高温強度に優れたフェライト系ステンレス鋼に関し、より詳細には、成分系組成および析出物分布の制御を通じて加工性および高温強度を向上させることができるフェライト系ステンレス鋼およびその製造方法に関する。
【背景技術】
【０００２】
フェライト系ステンレス鋼は、高価な合金元素が少なく添加されながらも、耐食性に優れていて、オーステナイト系ステンレス鋼に比べて価格競争力が高い鋼材である。フェライト系ステンレス鋼は、排ガス温度８００℃以上の排気系部品等（ｅｘｈａｕｓｔ−ｍａｎｉｆｏｌｄ，ｃｏｌｌｅｃｔｏｒ  ｃｏｎｅ）に使用される。自動車排気系（Ｅｘｈａｕｓｔ  Ｍａｎｉｆｏｌｄ）用部品は、８００℃以上の高温の排気ガスに長時間直接さらされる環境で使用され、非常に高い安全性が要求される。そのため、従来高温特性を改善する合金成分および製造方法に関する多くの研究が行われてきた。
【０００３】
その間高温特性を向上させる元素であるＭｏ、Ｎｂ等の合金への影響に関する研究が多いが、実質的に高温で素材の内部に発生する結晶粒と析出物が高温物性に及ぼす影響の把握は不十分な状態である。このような結晶粒と析出物に関する合金成分および製造条件の最適化がなされてこそ、次第に高性能化していく自動車排気系（Ｅｘｈａｕｓｔ  Ｍａｎｉｆｏｌｄ）用素材に適用が可能である。
【発明の概要】
【発明が解決しようとする課題】
【０００４】
本発明の目的は、フェライト系ステンレス鋼の組成と製造工程を最適化して最終素材の析出物組成および分布を制御することによって、フェライト系ステンレス鋼の加工性と高温強度を改善することにある。
【課題を解決するための手段】
【０００５】
本発明による加工性と高温強度に優れたフェライト系ステンレス鋼は、重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りはＦｅおよび不可避な不純物からなり、平均直径０．５μｍ以下の析出物の個数が１０５個／ｍｍ２以下であることを特徴とする。
【０００６】
前記析出物は、ラーベス相（Ｌａｖｅｓ  Ｐｈａｓｅ）を含み、前記ラーベス相の析出物は、Ｍｏラーベス相析出物、Ｎｂラーベス相析出物およびＷラーベス相析出物を含むことを特徴とする。
【０００７】
前記析出物の総重量に対して、Ｗの重量比は、２０％未満であることを特徴とする。
【０００８】
前記ステンレス鋼は、２５℃伸び率が２７％以上であり、９００℃引張強度が４５ＭＰａ以上であることを特徴とする。
【０００９】
本発明による加工性と高温強度に優れたフェライト系ステンレス鋼の製造方法は、重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りがＦｅおよび不可避な不純物からなるスラブを再加熱して粗圧延する段階と、粗圧延バーを仕上げ圧延する段階と、仕上げ圧延された熱延鋼板を巻き取る段階と、を含み、前記粗圧延バーを仕上げ圧延開始前の維持時間（秒）が下記式（１）を満たすことを特徴とする。
（１）８，０００／（ＲＨＴ−１，０００）≦維持時間≦１２０
ここで、ＲＨＴは、再加熱温度（℃）である。
【００１０】
前記再加熱温度は、１，１００〜１，３００℃であることを特徴とする。
【００１１】
前記粗圧延は、最後２パスの総圧下率が５０％以上でることを特徴とする。
【００１２】
前記巻き取り温度は、５００〜７００℃であることを特徴とする。
【発明の効果】
【００１３】
本発明によるフェライト系ステンレス鋼は、析出物を低減し、固溶Ｗを高めて、加工性と高温強度に優れたフェライト系ステンレス鋼を提供することができる。
【００１４】
また、本発明によるフェライト系ステンレス鋼は、常温伸び率２７％以上および９００℃高温強度４５ＭＰａ以上を示すことができる。
【図面の簡単な説明】
【００１５】
【図１】本発明のフェライト系ステンレス鋼の析出物分布を示すＳＥＭ写真である。
【図２】比較例のフェライト系ステンレス鋼の析出物分布を示すＳＥＭ写真である。
【発明を実施するための形態】
【００１６】
以下では、本発明の実施例を、図面を参照して詳細に説明する。本発明は、この実施例に限定されず、他の形態で具体化できる。本発明を明確にするために、説明と関係ない部分の図示は省略した。
【００１７】
任意の部分が或る構成要素を「含む」というとき、これは、特に記載がない限り、他の構成要素を除くものではない。
【００１８】
単数の表現は、文脈上明白に例外がない限り、複数の表現を含む。
【００１９】
本発明は、自動車排気系用部品への製造のための加工性および高温稼動環境での安全性確保のための高温強度の確保に対して、Ｍｏ、Ｎｂ、Ｗの添加とともに、析出物の制御を通じて加工性と高温強度が向上したフェライト系ステンレス鋼を提供する。
【００２０】
本発明による加工性と高温強度に優れたフェライト系ステンレス鋼は、重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りはＦｅおよび不可避な不純物からなり、平均直径０．５μｍ以下の析出物の個数が１０５個／ｍｍ２以下である。
【００２１】
以下、本発明の合金成分の元素含有量の数値限定理由について説明する。以下では、特別な言及がない限り、単位は、重量％である。
【００２２】
Ｃの含有量は、０．０００５〜０．０２％である。
Ｃは、強度に大きく影響を及ぼす元素であり、その含有量が０．０００５％未満なら、強度が低下し、かつ高純度製品を作るための精錬コストが高くなり、０．０２％を超過すると、素材の不純物が増加して、伸び率と加工硬化指数（ｎ値）が低くなり、ＤＢＴＴが高まって衝撃特性が低下する。
【００２３】
Ｎの含有量は、０．００５〜０．０２％である。
Ｎは、熱間圧延時にオーステナイトを析出させて再結晶を促進させる役割をする元素であり、その含有量が０．００５％未満なら、ＴｉＮ晶出が少なくなって、スラブの等軸晶率が低くなる。一方、０．０２％を超過すると、素材の不純物が増加して、伸び率と加工硬化指数（ｎ値）が低くなり、ＤＢＴＴが高まって衝撃特性が低下する。
【００２４】
Ｓｉの含有量は、０．０１〜１．０％である。
Ｓｉは、製鋼時に溶鋼の脱酸とフェライト安定化のために添加される元素であり、その含有量が０．０１％未満なら、精錬コストが増加する問題があり、１．０％を超過すると、素材の不純物が増加して伸び率と加工硬化指数（ｎ値）が低くなり、Ｓｉ系介在物が増加して加工性が悪くなる。
【００２５】
Ｍｎの含有量は、０．０１〜１．２％である。
Ｍｎは、耐食性の改善に有効な元素であり、その含有量が０．０１％未満なら、精錬コストが増加する問題があり、１．２％を超過すると、素材の不純物が増加して伸び率が低くなる。
【００２６】
Ｐの含有量は、０．００１〜０．０５％である。
Ｐは、鋼中に不可避に含有される不純物であり、酸洗時に粒界腐食を起こし、熱間加工性を阻害する主要原因となる元素であるから、その含有量をできる限り低く制御することが好ましい。しかしながら、０．００１％未満に制御する場合、精錬コストが増加し、０．０５％を超過すると、不純物の増加によって伸び率および加工硬化指数が低くなる。
【００２７】
Ｃｒの含有量は、１０．０〜２５．０％である。
Ｃｒは、鋼の耐食性および耐酸化性の向上に効果的な元素であり、本発明では、１０％以上添加する。ただし、その含有量が多すぎる場合、伸び率が低くなり、熱延スティッキング（ｓｔｉｃｋｉｎｇ）欠陥が発生する問題があって、２５．０％以下に制限する。
【００２８】
Ｍｏの含有量は、１．５〜３．０％である。
Ｍｏは、フェライト系ステンレス鋼の耐食性を増加させると同時に、高温強度を向上させる役割をする。Ｍｏ含有量が１．５％未満なら、素材内固溶される量が少なくて、高温強度および熱疲労特性の劣化と異常酸化発生確率が高まり、３．０％を超過すると、衝撃特性が低下して、加工時に破断発生の危険が大きくなり、費用増加の問題がある。
【００２９】
Ｎｂの含有量は、０．３〜０．７％である。
Ｎｂは、固溶Ｃと結合してＮｂＣを析出して固溶Ｃの含有量を低減して耐食性を増加させ、高温強度が増加する効果がある。Ｎｂ含有量が０．３％未満なら、素材内固溶される量が少なくて、高温強度が低下する問題があり、０．７％を超過すると、Ｎｂ系析出物と固溶量が過度に増加して伸び率と衝撃特性が低くなる。
【００３０】
Ｗの含有量は、０．５〜２．０％である。
Ｗは、フェライト系ステンレス鋼の耐食性を増大すると同時に、高温強度を向上させる。したがって、０．５％以上添加することが好ましく、０．５％未満なら、素材内固溶される量が少なくて、高温強度が低下する問題がある。一方、２．０％を超過すると、過度な析出物が生成されて、加工時にクラックが多発する問題がある。
【００３１】
上述した本発明の成分系組成によれば、ラーベス相（Ｌａｖｅｓ  Ｐｈａｓｅ）を含む析出物が析出され、ラーベス相析出物は、［Ｆｅ、Ｃｒ］２［Ｍｏ、Ｎｂ、Ｗ］でありうる。すなわち、ラーベス相析出物は、Ｍｏラーベス相析出物、Ｎｂラーベス相析出物およびＷラーベス相析出物を含むことができる。このような析出物を制御することによって、自動車排気系用部品への製造のための加工性および高温強度を確保することができる。
【００３２】
本発明の一実施例によるフェライト系ステンレス鋼は、平均直径０．５μｍ以下の析出物の個数が１０５個／ｍｍ２以下である。
【００３３】
本発明の一実施例によれば、析出物の総重量に対して、Ｗの重量比は、２０％未満である。すなわち、［Ｆｅ、Ｃｒ］２［Ｍｏ、Ｎｂ、Ｗ］で表現されるラーベス相析出物の総重量に対して、［Ｆｅ、Ｃｒ］２［Ｗ］のうちＷ重量の割合が２０％未満であり、Ｗの基地組織内固溶量を十分に確保して高温強度を向上させることができる。Ｗを含むラーベス相析出物が過多に析出される場合には、固溶Ｗの減少によって高温強度が低下し、脆性破壊の危険が増加するので、ラーベス相析出物の総重量に対して、Ｗ重量比は２０％未満であることが好ましい。
【００３４】
これにより、本発明の一実施例によるフェライト系ステンレス鋼は、２５℃常温伸び率２７％以上および９００℃引張強度４５ＭＰａ以上を満たすことができる。
【００３５】
次に、本発明の一実施例による加工性と高温強度に優れたフェライト系ステンレス鋼の製造方法について説明する。
【００３６】
本発明の加工性と高温強度に優れたフェライト系ステンレス鋼は、加工性および高温強度を確保するために、微細な析出物の大きさおよび分布を制御しなければならないので、成分系制御だけでなく、熱延工程の制御も要求される。
【００３７】
熱間圧延および焼鈍し工程を経て熱延焼鈍し材に製造され、例えば、重量％で、Ｃ：０．０００５〜０．０２％、Ｎ：０．００５〜０．０２％、Ｓｉ：０．０１〜１．０％、Ｍｎ：０．０１〜１．２％、Ｐ：０．００１〜０．０５％、Ｃｒ：１０．０〜２５．０％、Ｍｏ：１．５〜３．０％、Ｎｂ：０．３〜０．７％、Ｗ：０．５〜２．０％、残りがＦｅおよび不可避な不純物からなるスラブを再加熱して粗圧延し、粗圧延バー（ｂａｒ）を仕上げ圧延し、仕上げ圧延された熱延鋼板を巻き取り、巻き取られた熱延コイルを焼鈍し熱処理することができる。
【００３８】
まず、スラブ鋳造中に生成された粗大な析出物を再分解するために、スラブの熱延再加熱温度を１，１００℃以上に制御しなければならず、再加熱温度が非常に高い場合、結晶粒が粗大化されるので、１，３００℃以下に制限する。
【００３９】
次に、粗圧延工程では、変形エネルギーを付与するために、粗圧延の最後２パスの総圧下率を５０％以上にする。粗圧延は、通常、３個〜４個の圧延ミルで構成されるが、本発明における最後２パスは、最後の圧延ミルをおよび最後から二番目の圧延ミルである。最後２パスの圧下率の合計を５０％以上で強圧下することで、電位生成を円滑にする。
【００４０】
粗圧延された粗圧延バー（ｂａｒ）が仕上げ圧延開始前まで維持される時間（秒）は、下記式（１）を満たすことができる。
（１）８，０００／（ＲＨＴ−１，０００）≦維持時間≦１２０
ここで、ＲＨＴは、再加熱温度（℃）である。
【００４１】
粗圧延後に仕上げ圧延まで維持される時間を８，０００／（ＲＨＴ−１，０００）秒以上にして十分な再結晶時間を付与し、１２０秒以下に制限して結晶粒の粗大化を防止する。これは、仕上げ圧延時に変形組織をさらに付与して、析出物の粗大化を防止し、その後、焼鈍し工程で固溶されるようにする。
【００４２】
また、仕上げ圧延された熱延鋼板の巻き取り温度は、５００〜７００℃である。熱間圧延中に析出された析出物の粗大化を防止し、ラーベス相析出物中のＷ重量比が高まらないように、巻き取り温度を７００℃以下に制御しなければならず、形状および表面品質のために５００℃以上に制御することが好ましい。
【００４３】
以下、本発明の好ましい実施例を通じてより詳細に説明する。
【００４４】
実施例
ステンレス鋼ｌａｂ  ｓｃａｌｅ溶解およびＩｎｇｏｔ生産設備を活用して下記の表１に記載された合金成分系で２０ｍｍバーサンプルを製造した。その後、表２に記載された再加熱温度、圧下率、式（１）による維持時間、巻き取り温度によって６ｍｍに熱間圧延後、１，１００℃で熱延焼鈍しを実施し、２．０ｍｍに冷間圧延後、１，１００℃で焼鈍し処理して、最終製品を生産した。
【００４５】
【表１】
2022501505.tif 000003
【００４６】
【表２】
2022501505.tif 000004
【００４７】
上記のように製造された最終冷延鋼板に対して、常温で引張して伸び率を評価し、高温引張強度を評価した。高温引張強度は、ＪＩＳ  Ｇ  ０５６７方法に基づいて９００℃でテストを進めて評価した。
【００４８】
【表３】
2022501505.tif 000005
【００４９】
図１は、本発明の一実施例によるフェライト系ステンレス鋼の析出物分布を示すＳＥＭ写真である。図２は、比較例によるフェライト系ステンレス鋼の析出物分布を示すＳＥＭ写真である。
【００５０】
図１および図２に示すように、本発明によって製造された実施例では、直径０．５μｍ以下の析出物が少なく分布していることが分かり、比較例は、相対的に析出物が粗大であり、多量析出されたことを確認することができる。
【００５１】
比較例１〜４は、本発明の合金成分組成を外れた鋼種Ａ〜Ｄに関するものであり、具体的には、高温強度と関連したＭｏ、Ｎｂ、Ｗの含有量が不足した鋼種である。これらを表２に示されたように、本発明による製造方法で製造しても、析出物の直径、個数およびＷ重量比を満足するが、固溶量の不足によって９００℃高温強度は目標値に達しないことが分かる。
【００５２】
比較例５〜７は、本発明の合金成分組成を満たす鋼種Ｅ〜Ｇに関するものであり、合金組成を満たしても、製造方法の条件を満たさない場合、析出物が多量析出されたり、Ｗが十分に固溶されない問題点を示した。
【００５３】
実施例１〜３は、本発明の合金組成および製造方法の条件を全部満たす場合であり、本発明が達成しようとする析出物分布および鋼材物性を全部満たすことが分かった。
【産業上の利用可能性】
【００５４】
本発明によるフェライト系ステンレス鋼は、加工性および高温強度に優れ、７００℃以上の高温の排気ガスに直接露出する長時間の稼動環境で高い耐久性と安全性を有する。
【図１】
2022501505.tif 000006
【図２】
2022501505.tif 000007
【国際調査報告】
2022501505.tif 000008
2022501505.tif 000009
2022501505.tif 000010
2022501505.tif 000011